(57)【要約】【課題】  破損のおそれが少なく、蓄熱剤の包装に適したフィルム及び包装用袋の供給【解決手段】    熱可塑性ポリウレタン系樹脂からなる補強層と、金属箔あるいは金属蒸着フィルムからなる層、シール層を含有してなる蓄熱剤包装用積層フィルム及び該積層フィルムからなる蓄熱剤包装用袋。【選択図】  なし【特許請求の範囲】
【請求項１】
熱可塑性ポリウレタン系樹脂からなる補強層と、金属箔あるいは金属蒸着フィルムからなる層、シール層を含有してなることを特徴とする蓄熱剤包装用積層フィルム。
【請求項２】
請求項１記載の積層フィルムからなり、シール層が内側になるように相対させて周辺部がヒートシールされてなることを特徴とする蓄熱剤包装用袋。
【発明の詳細な説明】
【技術分野】
【０００１】
本発明は、床暖房用の蓄熱剤などを包装する積層フィルム及び包装用袋に関する。
【背景技術】
【０００２】
近年、暖房装置の一つとして、床暖房装置が広く使用されるようになってきた。床暖房装置の熱源として、温水式（熱媒式）や電気式がある。熱媒式は断熱シートの上にパイプを配置し、このパイプ内にボイラ等で加熱した熱媒体を供給して暖房するものである。一方電気式は、断熱シートの上に、各種の発熱体を配置し、その上に蓄熱剤を配置したものである。蓄熱剤としては、氷、硫酸ナトリウム１０水塩、塩化カルシウム６水塩、酢酸ナトリウム３水塩等が知られている。これら蓄熱剤はポリエチレンやポリプロピレン等のチューブまたは容器等で包装されて使用される。例えば、特許文献１には、ポリオレフィン系樹脂からなるシーラント層、基材層が積層されてなる蓄熱剤容器用シートが開示されている。
【０００３】
【特許文献１】特開２００１−２６１０７４号公報
【発明の開示】
【発明が解決しようとする課題】
【０００４】
しかしながら、蓄熱剤用の容器がポリエチレンやポリプロピレン等のポリオレフィン系樹脂からなる袋、チューブまたは容器等であると、蓄熱剤を施工する際に、工具等が落下することによる突き刺しによる傷や、他の部材との接触、擦れ等による傷付きによって、包装しているフィルムが破れてしまい、内容物が漏出する恐れがあった。
【課題を解決するための手段】
【０００５】
本発明の目的は、上記課に鑑みて成されたものであり、破損のおそれが少なく、蓄熱剤の包装に適したフィルム及び包装用袋を供給することである。
【０００６】
請求項１記載の発明は、金属箔あるいは金属蒸着フィルムからなる金属層と、熱可塑性ポリウレタン系樹脂からなる補強層と、シール層を含有してなる蓄熱剤包装用積層フィルムである。
【０００７】
請求項２記載の発明は、請求項１記載の積層フィルムからなる蓄熱剤包装用袋である。
【０００８】
強度の優れたによる金属箔あるいは金属蒸着フィルムからなる層と、熱可塑性ポリウレタン系樹脂からなる補強層と、シール層からなる積層フィルムであることを特徴とする。
【０００９】
本発明に用いられる金属層としては、金属箔あるいは金属蒸着フィルム挙げられ、金属箔としては、特に限定されず、例えば、アルミニウム箔、ステンレス箔、胴箔等が挙げられる。
また、金属蒸着フィルムとに用いられる金属としては、特に限定されず、例えば、アルミニウム、ステンレス、銅等が挙げられ、基材のフィルムとしては、特に限定されず、例えば、ポリエステルフィルム、ナイロンフィルム等の樹脂フィルムが挙げられる。なかでもコスト、熱伝導性等の観点からアルミニウム箔、アルミニウム蒸着ポリエステルフィルム、アルミニウム蒸着ナイロンフィルム等が好適に用いられる。
【００１０】
本発明においては、熱可塑性ポリウレタン系樹脂を補強層として蓄熱剤包装用積層フィルム中に積層させることにより、積層フィルムの強度、特に突き刺し強度を向上させることが出来る。
上記熱可塑性ポリウレタン系樹脂は、二官能性ポリオールとジイソシアネートおよびグリコールとを主原料として合成される分子構造中にウレタン基を含有するポリウレタン樹脂を主成分とする樹脂の内熱可塑性を有するものである。上記熱可塑性ポリウレタン樹脂は、特に限定されないが、二官能性ポリオールとしては、ポリオキシアルキレン系ポリオールを主成分とするポリエーテル系ポリウレタン樹脂、ポリエステルポリオールを主成分とするポリエステル系ポリウレタン樹脂、ポリカーボネート系ポリウレタン樹脂等が挙げられ、用途に応じて適宜選定されて用いられてよい。これらポリウレタン樹脂は単独で用いられても良いし、２種類以上が併用されても良い。さらに、本発明の効果を阻害しない範囲であれば、成形性、安定性等を改善するために他の添加剤が添加されていてもよい。
【００１１】
上記ポリオキシアルキレン系ポリオールとしては、特に限定されず、例えば、ポリオキシエチレングリコール、ポリオキシプロピレングリコール、ポリオキシテトラメチレングリコール等が挙げられる。
上記ポリエステル系ポリオールとしては、特に限定されず、例えば、アジピン酸、セバシン酸、フタル酸等の二官能カルボン酸とグリコール類とからなるポリエステルポリオール、ポリカプロラクトングリコール等が挙げられる。
【００１２】
本発明においては、シール層はシール層同士を相対するように重ね合わせて周辺をヒートシールして袋状に加工するために用いられる層であり、ヒートシールが可能で、蓄熱剤により影響を受けなければ特に限定されず、例えば、低密度ポリエチレン樹脂（ＬＤＰＥ）、線状低密度ポリエチレン樹脂（ＬＬＤＰＥ）、高密度ポリエチレン樹脂（ＨＤＰＥ）、ポリプロピレン樹脂（ＰＰ）等が挙げられる。これらの中でも、積層フィルムとしての突き刺し強度、蓄熱剤の影響等から、線状低密度ポリエチレン樹脂（ＬＬＤＰＥ）が好ましい。
【００１３】
本発明においては、金属層が傷ついたり破損したりするのを防止するために金属層の表面に保護層を設けるのが好ましい。特に、金属層として、金属博を用いたり、蒸着フィルムの基材フィルムと補強層とを相対して積層させる際には保護層を設けるのが好ましい。
上記保護層を設けることにより、表面に印刷性を施すことも可能になる。上記保護層としては、金属層が保護できれば特に限定はされず、例えば、ポリエステルフィルム、ポリアミドフィルム等が好適に用いられる。
【００１４】
本発明の蓄熱剤包装用積層フィルムは、上記の構成材料を積層させて得られるが、積層順序としては、積層フィルムの片方の表面にあり、保護層が積層される場合は保護層がシール層の反対側の表面にあれば他の順序は特に限定されない。すなわち、好ましい積層フィルムの構成としては、例えば、（保護層）／金属層／補強層／シール層、（保護層）／補強層／金属層／シール層等の構成が挙げられる。この際、金属層として金属蒸着フィルムが用いられる場合、金属蒸着層がシール層側であっても反対側であっても特に限定はされない。
【００１５】
本発明の積層フィルムの製造方法としては特に限定されず、例えば、補強層、シール層に用いる樹脂をＴダイ法もしくはインフレーション法で製膜した後に、金属層（金属箔あるいは金属蒸着フィルム）、補強層（熱可塑性ポリウレタンフィルム）、シール層等の積層フィルムを構成する各層を接着剤もしくは熱を用いて貼り合わせる方法。金属層（金属箔あるいは金属蒸着フィルム）に、補強層、シール層に用いる樹脂をＴダイ法等で押し出しラミネートする方法等が挙げられる
【発明の効果】
【００１６】
本発明の積層フィルムは、上述の通りの構成であり、強い機械物性、特に突き刺し強度に優れておる為、床暖房の蓄熱剤用包装材等に好適に用いることができる。
【発明を実施するための最良の形態】
【００１７】
以下に実施例を掲げて本発明の態様を更に詳しく説明するが、本発明はこれら実施例のみに限定されるものではない。
【実施例】
【００１８】
（実施例１）
保護層として二軸延伸ポリアミド（ハーデン、厚さ１５μｍ、東洋紡績社製）、金属層としてアルミニウム蒸着ポリアミドフィルム（バリアロックス、厚さ１５μｍ、東レフィルム加工社製）、補強層としてポリウレタンフィルム（パンデックス、厚さ５０μ、ディーアイシーバイエル社製）、シール層としてＬＬＤＰＥ（リックス、厚さ５０μ、東洋紡績社製）を、ポリウレタン系接着剤（ディックドライ、大日本インキ化学工業社製）を用いて、表保護層／金属層／補強層／シール層の順に積層して蓄熱剤包装用積層フィルムを得た。
（実施例２）
実施例において、保護層としてポリエステルフィルム（エスペット、厚さ１２μｍ、東洋紡績社製）を用い、金属層としてアルミニウム箔（厚さ７μ、日本製箔社製）を用いる以外は実施例１と同様にして蓄熱剤包装用積層フィルムを得た。
（実施例３）
実施例１において、保護層を設けず、金属層を逆にする以外は実施例１と同様にして蓄熱剤包装用積層フィルムを得た。
【００１９】
（比較例１）
ＬＬＤＰＥ（モアテック、出光石油化学社製を用いてインフレーション法で厚さ１００μｍのフィルムを作製し、蓄熱剤包装用フィルムとした。
（比較例２）
実施例１において、補強層を用いない以外は実施例１と同様にして蓄熱剤包装用積層フィルムを得た。
【００２０】
（耐突き刺し性の評価）
上記で得られた積層フィルムを用いて、外層側より直径１ｍｍの針を突き刺し、積層フィルムに穴があいた際の荷重を測定し、下記の基準で耐突き刺し性を評価した。結果を表１に示した。
◎：１４．７Ｎ超
○：９．８〜１４．７Ｎ
×：９．８Ｎ未満
【００２１】
（実施例４）
実施例１において、金属層と補強層の順序を逆にする以外は実施例１と同様にして蓄熱剤包装用積層フィルムを得、耐突き刺し性を評価したところ結果は○であった。
【００２２】
【表１】
2006205598.tif 000002